(57)【要約】      （修正有）【課題】ポリウレタン、熱可塑性エラストマーの原料として、また塗料や接着剤の材料として適したポリカーボネートジオールを提供する。【解決手段】式（Ａ）：−Ｏ−Ｒ−Ｏ−（Ｃ＝Ｏ）−（Ｒは、炭素数２〜１５の二価の脂肪族または脂環式炭化水素を表す。）で表される繰り返し単位と末端ヒドロキシル基を有するポリカーボネートジオールであって、式（Ａ）で表される繰り返し単位が、式（Ａ）のＲが炭素数４、５及び６の二価の脂肪族式で表される繰り返し単位を含み、式（Ａ）で表される繰り返し単位の８０〜１００モル％であり、式（Ａ）のＲが炭素数４、５及び６の二価の脂肪族式で表されるで表されるそれぞれの繰り返し単位が、１０〜８０モル％であるポリカーボネートジオール。【選択図】なし【特許請求の範囲】
【請求項１】
下記式（Ａ）で表される繰り返し単位と末端ヒドロキシル基を有するポリカーボネートジオールであって、式（Ａ）で表される繰り返し単位が、下記式（Ｂ）と（Ｃ）と（Ｄ）で表される繰り返し単位を含み、式（Ｂ）と（Ｃ）と（Ｄ）で表される繰り返し単位の合計が、式（Ａ）で表される繰り返し単位の８０〜１００モル％であり、式（Ｂ）または（Ｃ）または（Ｄ）で表されるそれぞれの繰り返し単位が、式（Ｂ）と（Ｃ）と（Ｄ）で表される繰り返し単位の合計に対して１０〜８０モル％であることを特徴とするポリカーボネートジオール。
【化１】
2013166852.tif 000013
【化２】
2013166852.tif 000014
【化３】
2013166852.tif 000015
【化４】
2013166852.tif 000016
【請求項２】
上記式（Ｂ）と（Ｃ）と（Ｄ）で表される繰り返し単位の合計に対して、式（Ｂ）で表される繰り返し単位が１５〜４０モル％であることを特徴とする請求項１に記載のポリカーボネートジオール。
【請求項３】
式（Ｃ）と（Ｄ）で表される繰り返し単位の割合がモル比で４０：６０〜８５：１５であることを特徴とする請求項１又は２に記載のポリカーボネートジオール。
【請求項４】
８０℃に加熱し、次いで室温まで冷却したときに液状であることを特徴とする請求項１〜３のいずれか１項に記載のポリカーボネートジオール。
【発明の詳細な説明】
【技術分野】
【０００１】
本発明は、ポリウレタン、熱可塑性エラストマーなどの原料として、さらには塗料や接着剤の構成材料として適したポリカーボネートジオールに関する。さらに詳しくは、本発明は、常温で液状であって取り扱いが容易であり、塗料として用いる場合や重合によりポリウレタンを製造する場合、使用する溶媒量を減らすことが可能になるとともに、強靱さと高い耐薬品性を有するポリウレタンを得ることができるポリカーボネートジオールに関する。
【背景技術】
【０００２】
ポリカーボネートジオールは、例えば、ポリウレタンや熱可塑性エラストマーなどのソフトセグメントとして、耐加水分解性、耐光性、耐酸化劣化性、耐熱性などに優れた素材として知られている。しかしながら、１，６−ヘキサンジオールを主原料としたポリカーボネートジオールは、高い結晶性のため室温で固体であり、塗料として用いる場合や重合によりポリウレタンを製造する場合に多量の溶媒が必要になるなど、取り扱い性に支障をきたすという不都合があった。
【０００３】
このような不都合を解決するため、種々の液状ポリカーボネートジオールが開示されている。例えば、ジオール成分が１，６−ヘキサンジオールと１，４−シクロヘキサンジメタノールから成る常温で液状のポリカーボネートジオールが開示されている（特許文献１参照）。また、３−メチル−１，５−ペンタンジオールを主グリコール原料に用いて得られるポリカーボネートジオールが開示されている（特許文献２参照）。これらのポリカーボネートジオールは、常温で液状ではあるものの、１，６−ヘキサンジオールを主原料としたポリカーボネートジオールと比較して、得られるポリウレタンの強度が低下するという不都合があった。
【０００４】
このように、これまでの技術では、結晶性が低く室温で液状であることにより取り扱い性が容易であり、さらに強靱さや耐薬品性を有するポリウレタンを得ることができるポリカーボネートジオールは存在しなかった。
【先行技術文献】
【特許文献】
【０００５】
【特許文献１】特開２０１１−８４７５１号公報
【特許文献２】国際公開番号２００７／１０８１９８号公報
【発明の概要】
【発明が解決しようとする課題】
【０００６】
本発明は、結晶性が低く常温で液状であるため取り扱いが容易であり、塗料として用いる場合や重合によりポリウレタンを製造する場合に、使用する溶媒量を減らすことが可能になるポリカーボネートジオールを提供することを目的とする。また、強靱さと高い耐薬品性を有するポリウレタンを得ることができるポリカーボネートジオールを提供することを目的とする。
【課題を解決するための手段】
【０００７】
本発明者は、上記課題を解決すべく鋭意研究を重ねた結果、下記式（Ａ）で表される繰り返し単位と末端ヒドロキシル基を有するポリカーボネートジオールにおいて、式（Ａ）で表される繰り返し単位を特定の構造及び割合の繰り返し単位で形成することによって目的を達成できることを見出し、本発明をなすに至った。
【０００８】
すなわち、本発明の構成は以下のとおりである。
［１］下記式（Ａ）で表される繰り返し単位と末端ヒドロキシル基を有するポリカーボネートジオールであって、式（Ａ）で表される繰り返し単位が、下記式（Ｂ）と（Ｃ）と（Ｄ）で表される繰り返し単位を含み、式（Ｂ）と（Ｃ）と（Ｄ）で表される繰り返し単位の合計が、式（Ａ）で表される繰り返し単位の８０〜１００モル％であり、式（Ｂ）または（Ｃ）または（Ｄ）で表されるそれぞれの繰り返し単位が、式（Ｂ）と（Ｃ）と（Ｄ）で表される繰り返し単位の合計に対して１０〜８０モル％であることを特徴とするポリカーボネートジオール。
【化１】
2013166852.tif 000002
【化２】
2013166852.tif 000003
【化３】
2013166852.tif 000004
【化４】
2013166852.tif 000005
［２］上記式（Ｂ）と（Ｃ）と（Ｄ）で表される繰り返し単位の合計に対して、式（Ｂ）で表される繰り返し単位が１５〜４０モル％であることを特徴とする上記［１］項に記載のポリカーボネートジオール。
［３］式（Ｃ）と（Ｄ）で表される繰り返し単位の割合がモル比で４０：６０〜８５：１５であることを特徴とする上記［２］項に記載のポリカーボネートジオール。
［４］８０℃に加熱し、次いで室温まで冷却したときに液状であることを特徴とする上記［１］〜［３］項のいずれか１項に記載のポリカーボネートジオール。
【発明の効果】
【０００９】
本発明によるポリカーボネートは、結晶性が低く常温で液状であるため、取り扱いが容易であり、塗料として用いる場合や重合によりポリウレタンを製造する場合、使用する溶媒量を減らすことが可能となる。また、本発明によるポリカーボネートを用いることで、強靱性と高い耐薬品性とを有するポリウレタンを得ることが可能となる。これらの特性を有することから、本発明によるポリカーボネートジオールは、ポリウレタン、熱可塑性エラストマーなどの原料として、さらには塗料や接着剤の構成材料として好適に用いることができる。
なお、ここでの「液状」とは、透明容器に入れて傾けた際に、僅かであっても流動性を示し、さらに、透明容器を通して後方の景色を確認できる状態を意味する。また、ここでの「常温」は、例えば５℃〜４０℃を含み、通常は１０℃〜３５℃を含み、より典型的には１５℃〜３０℃を含む温度範囲を意味する。
【発明を実施するための形態】
【００１０】
以下、本発明について具体的に説明する。
本発明のポリカーボネートジオールは、下記式（Ａ）で表される繰り返し単位と末端ヒドロキシル基を有し、式（Ａ）で表される繰り返し単位が、下記式（Ｂ）と（Ｃ）と（Ｄ）で表される繰り返し単位を含み、式（Ｂ）と（Ｃ）と（Ｄ）で表される繰り返し単位の合計が、式（Ａ）で表される繰り返し単位の８０〜１００モル％である。式（Ａ）で表される繰り返し単位における式（Ｂ）と（Ｃ）と（Ｄ）で表される繰り返し単位の合計の割合がこの範囲であれば、ポリカーボネートは常温で液状であり、強靱さと耐薬品性を有する富むポリウレタンを得ることができる。この割合は、さらに好ましくは９０〜１００モル％である。
なお、ポリカーボネートジオールにおいて、式（Ａ）で表される繰り返し単位の割合は、好ましくは９５モル％以上１００モル％以下、より好ましくは９７モル％以上１００モル％以下、さらに好ましくは９９モル％以上１００モル％以下である。
【００１１】
【化５】
2013166852.tif 000006
【化６】
2013166852.tif 000007
【化７】
2013166852.tif 000008
【化８】
2013166852.tif 000009
【００１２】
本発明のポリカーボネートジオールにおいて、式（Ｂ）または（Ｃ）または（Ｄ）で表されるそれぞれの繰り返し単位が、式（Ｂ）と（Ｃ）と（Ｄ）で表される繰り返し単位の合計に対して１０〜８０モル％である。式（Ｂ）または（Ｃ）または（Ｄ）で表されるそれぞれの繰り返し単位の割合がこの範囲であれば、ポリカーボネートの結晶性が低くなって常温で液体であり、強靱さと耐薬品性を有するポリウレタンを得ることができる。
【００１３】
さらに、本発明のポリカーボネートジオールにおいて、式（Ｂ）と（Ｃ）と（Ｄ）で表される繰り返し単位の合計に対して、式（Ｂ）で表される繰り返し単位が１５〜４０モル％であり、及び／又は、式（Ｃ）と（Ｄ）で表される繰り返し単位の割合がモル比で４０：６０〜８５：１５であることが好ましい。各繰り返し単位の割合をこれらの範囲にすることによって、ポリカーボネートの結晶性の一層の低下、並びに得られるポリウレタンの強靱さ及び耐薬品性の向上を達成することが可能となる。式（Ｂ）と（Ｃ）と（Ｄ）で表される繰り返し単位の合計に対して、式（Ｂ）で表される繰り返し単位が２０〜３５モル％であり、及び／又は、式（Ｃ）と（Ｄ）で表される繰り返し単位の割合がモル比で４０：６０〜８５：１５である場合、得られるポリウレタンの強靱性と耐薬品性の更なる向上が可能となる。
【００１４】
本発明のポリカーボネートジオールは、好ましくは、製造された状態あるいは周囲条件の雰囲気下で放置された後に、常温で液状である。また、このポリカーボネートジオールは、８０℃に加熱し、次いで室温まで冷却したときに液状であることがさらに好ましい。
【００１５】
また、本発明のポリカーボネートジオールは、柔軟性を付与する目的で、その分子内
に下記式（Ｅ）の繰り返し単位で表される構造を含むこともできる。
【化９】
2013166852.tif 000010
【００１６】
ポリカーボネートジオールの分子内に上記式（Ｅ）の繰り返し単位を導入する方法は、特に限定されないが、例えば、ポリオキシエチレングリコール、ポリオキシエチレンプロピレングルコール、ポリオキシエチレンテトラメチレングリコール、ポリオキシテトラメチレングリコール、ポリオキシプロピレングリコールなどのエーテル系ポリオールを原料ジオールに添加してもよく、重合途中でエチレンオキサイドおよび／またはプロピレンオキサイドなどのアルキレンオキサイドを付加させてもよい。
【００１７】
本発明のポリカーボネートジオールにおいて、分子中の式（Ｅ）の繰り返し単位の含有量は、本発明に影響しない範囲であれば特に限定されるものではないが、その量が増えると得られるポリウレタンの耐熱性や耐薬品性が低下することがある。そのため、ポリカーボネートジオールに式（Ｅ）で表される繰り返し単位を導入する場合には、式（Ａ）で表されるカーボネートの繰り返し単位に対し式（Ｅ）で表される（エーテル由来の構造を有する）繰り返し単位が０．０５〜５モル％であることが好ましく、０．０５〜３モル％であることがさらに好ましい。
【００１８】
本発明のポリカーボネートジオールの数平均分子量は、３００〜５０００であることが好ましい。ポリカーボネートジオールの数平均分子量が３００以上であれば、得られるポリウレタンの低温特性が良好となる。ポリカーボネートジオールの数平均分子量が５０００以下であれば、塗料の構成材料として用いる場合、塗料固形分濃度などが制限されることもなく、また得られるポリウレタンの成型加工性も低下することがないので好ましい。ポリカーボネートジオールの数平均分子量は、４５０〜３０００であることがさらに好ましい。
【００１９】
本発明で用いるポリカーボネートジオールの製造方法は、特に限定されない。例えば、Ｓｃｈｎｅｌｌ著、ポリマー・レビューズ第９巻、ｐ９〜２０（１９９４年）に記載される種々の方法で製造することができる。
【００２０】
本発明のポリカーボネートジオールは、１，４−ブタンジオールと１，５−ペンタンジオールと１，６−ヘキサンジオールをジオール原料として用いる。通常は、上記３種のジオールを混合してジオール原料とする。また、コハク酸、グルタル酸、アジピン酸を含む２塩基酸混合物を水添して得られるジオール混合物を、１，４−ブタンジオールなどの各ジオールに分離することなく、原料として用いることもできる。その場合、ポリカーボネートジオールの繰り返し単位組成に合わせて、特定のジオールを追加して使用することもできる。
【００２１】
上記３種のジオールに加え、エチレングリコール、１，３−プロパンジオール、１，７−ヘプタンジオール、１，８−オクタンジオール、１，９−ノナンジオール、１，１０−ドデカンジオール、１，１１−ウンデカンジオール、１，１２−ドデカンジオールなどの側鎖を持たないジオール、２−メチル−１、８−オクタンジオール、２−エチル−１，６−ヘキサンジオール、２−メチル−１，３−プロパンジオール、３−メチル−１，５−ペンタンジオール、２，４−ジメチル−１，５−ペンタンジオール、２，４−ジエチル−１、５−ペンタンジオール、２−ブチル−２−エチル−１，３−プロパンジオール、２，２−ジメチル−１，３−プロパンジオールなどの側鎖を持ったジオール、１，４−シクロヘキサンジメタノール、２−ビス（４−ヒドロキシシクロヘキシル）−プロパンなどの環状ジオールから、１種類または２種類以上のジオールを原料として用いてもよい。それらのジオールの量は、特に限定されるものではないが、通常は、用いる１，４−ブタンジオール、１，５−ペンタンジオール及び１，６−ヘキサンジオールの合計モル数に対し、０．１〜１０モル％であることが好ましい。この割合が０．１〜１０モル％であれば、強靱さや耐薬品性を有するポリウレタンが得られるので好ましい。この割合が０．１〜５モル％であれば、さらに好ましい。
【００２２】
さらに、本発明のポリカーボネートジオールの性能を損なわない範囲で、１分子に３以上のヒドロキシル基を持つ化合物、例えば、トリメチロールエタン、トリメチロールプロパン、ヘキサントリオール、ペンタエリスリトールなどを用いることもできる。この１分子中に３以上のヒドロキシル基を持つ化合物をあまり多く用いると、ポリカーボネートの重合反応中に架橋してゲル化が起きてしまう。したがって、１分子中に３以上のヒドロキシル基を持つ化合物を用いる場合であっても、当該化合物は、用いる１，４−ブタンジオール、１，５−ペンタンジオール及び１，６−ヘキサンジオールの合計モル数に対し、０．１〜５モル％にするのが好ましい。この割合は０．１〜１モル％であることが、より好ましい。
【００２３】
本発明のポリカーボネートジオールは、原料となるカーボネートの例として、ジメチルカーボネート、ジエチルカーボネート、ジプロピルカーボネート、ジブチルカーボネートなどのジアルキルカーボネート、ジフェニルカーボネートなどのジアリールカーボネート、エチレンカーボネート、トリメチレンカーボネート、１，２−プロピレンカーボネート、１，２−ブチレンカーボネート、１，３−ブチレンカーボネート、１，２−ペンチレンカーボネートなどのアルキレンカーボネートなどが挙げられる。これらの内から１種または２種以上のカーボネートを原料として用いることができる。入手のしやすさや重合反応の条件設定のしやすさの観点より、ジメチルカーボネート、ジエチルカーボネート、ジフェニルカーボネート、ジブチルカーボネート、エチレンカーボネートを用いることが好ましい。
【００２４】
本発明のポリカーボネートジオールの製造は、触媒を添加してもよいし、添加しなくてもよい。触媒を添加する場合は、通常のエステル交換反応触媒から自由に選択することができる。例えば、リチウム、ナトリウム、カリウム、ルビジウム、セシウム、マグネシウム、カルシウム、ストロンチウム、バリウム、亜鉛、アルミニウム、チタン、コバルト、ゲルマニウム、スズ、鉛、アンチモン、ヒ素、セリウムなどの金属、塩、アルコキシド、有機化合物が用いられる。特に好ましいのは、チタン、スズ、鉛の化合物である。また、触媒の使用量は、通常、得られるポリカーボネートジオール重量の０．００００１〜０．１％である。
【００２５】
ポリカーボネートジオールの製造方法の一例として、カーボネートとしてジメチルカーボネートを用いる方法を述べる。ポリカーボネートジオールの製造は、２段階に分けて行うことができる。ジオールとジメチルカーボネートをモル比で２０：１ないし１：１０の割合で混和し、常圧または減圧下、１００〜３００℃で反応させ、生成するメタノールをジメチルカーボネートとの混合物として除去して、低分子量ポリカーボネートジオールを得ることができる。次いで、減圧下、１６０〜２５０℃で加熱して、未反応のジオールとジメチルカーボネートを除去するとともに、低分子量ポリカーボネートジオールを縮合させて、所定の分子量のポリカーボネートジオールを得ることができる。
【００２６】
本発明のポリカーボネートジオールは、塗料や接着剤の構成材料として、ポリウレタンや熱可塑性エラストマーの原料として、さらにはポリエステルやポリイミドの改質剤などの用途に用いることができる。特に、塗料の構成材料として用いる場合、取り扱いが容易であり、用いる溶剤量を減らすことができるとともに、強靱で耐薬品性、耐加水分解性、耐熱性などの性能のバランスが良い塗膜が得られる。また、ポリウレタンや熱可塑性エラストマーの原料として用いる場合、重合に用いる溶剤を減らすことができるとともに、強靱で耐薬品性に優れるポリウレタンや熱可塑性エラストマーを得ることができる。
【００２７】
塗料や熱可塑性ポリウレタンは、本発明のポリカーボネートジオールとポリイソシアネートを用いて得ることができる。
使用されるポリイソシアネートとしては、例えば２，４−トリレンジイソシアネート、２，６−トリレンジイソシアネート、およびその混合物（ＴＤＩ）、粗製ＴＤＩ、ジフェニルメタン−４，４’−ジイソシアネート（ＭＤＩ）、粗製ＭＤＩ、ナフタレン−１，５−ジイソシアネート（ＮＤＩ）、３，３’−ジメチル−４，４’−ビフェニレンジイソシアネート、ポリメチレンポリフェニルイソシアネート、キシリレンジイソシアネート（ＸＤＩ）、フェニレンジイソシアネート等の公知の芳香族ジイソシアネート、４，４’−メチレンビスシクロヘキシルジイソシアネート（水添ＭＤＩ）、ヘキサメチレンジイソシアネート（ＨＭＤＩ）、イソホロンジイソシアネート（ＩＰＤＩ）、シクロヘキサンジイソシアネート（水添ＸＤＩ）等の公知の脂肪族ジイソシアネート、およびこれらのイソシアネート類のイソシアヌレート化変性品、カルボジイミド化変性品、ビウレット化変性品等が挙げられる。これらの有機ポリイソシアネートは、単独で用いてもよく、２種以上組み合わせて用いても構わない。またこれらの有機ポリイソシアネートは、ブロック剤でイソシアネート基をマスクして用いてもよい。
【００２８】
また、ポリカーボネートジオールとポリイソシアネートの反応において、所望により共重合成分として鎖伸長剤を用いることができる。鎖伸長剤としては、ポリウレタン業界における常用の鎖伸長剤、すなわち、水、低分子ポリオール、ポリアミン等が使用できる。鎖伸長剤の例として、エチレングリコール、１，３−プロパンジオール、１，４−ブタンジオール、１，５−ペンタンジオール、１，６−ヘキサンジオール、ネオペンチルグリコール、１，１０−デカンジオール、１，１−シクロヘキサンジメタノール、１，４−シクロヘキサンジメタノール、キシリレングリコール、ビス（ｐ−ヒドロキシ）ジフェニル、ビス（ｐ−ヒドロキシフェニル）プロパン等の低分子ポリオール、エチレンジアミン、ヘキサメチレンジアミン、イソホロンジアミン、キシリレンジアミン、ジフェニルジアミン、ジアミノジフェニルメタン等のポリアミンが挙げられる。これらの鎖伸長剤は、単独で用いてもよく、２種以上組み合わせて用いても構わない。
【００２９】
塗料を製造する方法としては、業界で公知の製造方法が用いられる。例えば、塗料として、ポリカーボネートジオールからなる主剤と有機ポリイソシアネートからなる硬化剤を塗工直前に混合する２液型溶剤系コーティング組成物、ポリカーボネートジオールと有機ポリイソシアネートとを反応させて得られるイソシアネート末端基を持つウレタンプレポリマーからなる１液型溶剤系コーティング組成物、ポリカーボネートジオール、有機ポリイソシアネートおよび鎖伸長剤とを反応させて得られるポリウレタン樹脂からなる１液型溶剤系コーティング組成物、あるいは１液型水系コーティング組成物を製造することができる。
【００３０】
塗料には、例えば、各種用途に応じて硬化促進剤（触媒）、充填剤、分散剤、難燃剤、染料、有機または無機顔料、離型剤、流動性調整剤、可塑剤、抗酸化剤、紫外線吸収剤、光安定剤、消泡剤、レベリング剤、着色剤、溶剤等を添加することができる。
【００３１】
塗料の溶剤としては、ジメチルホルムアミド、ジエチルホルムアミド、ジメチルアセトアミド、ジメチルスルホキシド、テトラヒドロフラン、アセトン、メチルエチルケトン、メチルイソブチルケトン、ジオキサン、シクロヘキサノン、ベンゼン、トルエン、キシレン、エチルセロソルブ、酢酸エチル、酢酸ブチル、エタノール、イソプロパノール、ｎ−ブタノール、水などを挙げることができる。塗料には、これらの溶剤のうちの１種類又は複数種を混合して使用することができる。
【００３２】
熱可塑性ポリウレタンを製造する方法としては、ポリウレタン業界で公知のポリウレタン化反応の技術が用いられる。例えば、本発明のポリカーボネートジオールと有機ポリイソシアネートを大気圧下に常温から２００℃で反応させることにより、熱可塑性ポリウレタンを製造することができる。鎖延長剤を用いる場合は、反応の最初から加えておいてもよいし、反応の途中から加えてもよい。熱可塑性ポリウレタンの製造方法については、例えば、米国特許第５，０７０，１７３号を参照できる。
ポリウレタン化反応においては、公知の重合触媒や溶媒を用いてもよい。用いられる重合触媒は、特に限定されないが、例えばジブチルスズジラウレートが挙げられる。
【００３３】
熱可塑性ポリウレタンには、熱安定剤（例えば酸化防止剤）や光安定剤などの安定剤を添加することが望ましい。また、可塑剤、無機充填剤、滑剤、着色剤、シリコンオイル、発泡剤、難燃剤等を添加してもよい。
【実施例】
【００３４】
次に、実施例および比較例によって、本発明を説明する。
以下の実施例は、本発明を例示するために記載するものであって、本発明の範囲を何ら限定するものではない。
以下の実施例及び比較例において示す物性値は、下記の方法で測定した。
【００３５】
１．ポリカーボネートジオールの組成の決定
１００ｍｌのナスフラスコに、サンプルを１ｇ測り取り、エタノール３０ｇ、水酸化カリウム４ｇを入れて、１００℃のオイルバスで１時間加熱する。室温まで冷却後、指示薬にフェノールフタレインを１〜２滴添加し、塩酸で中和する。冷蔵庫で３時間冷却し、沈殿した塩を濾過で除去した後、ＧＣ分析した。なお、ＧＣ分析は、カラムとしてＤＢ−ＷＡＸ（米国Ｊ＆Ｗ社製）３０ｍ、膜厚０．２５μｍを付けたガスクロマトグラフィーＧＣ１４Ｂ（島津製作所製）を用い、ジエチレングリコールジエチルエステルを内部標準として用い、検出器に水素炎イオン化検出器（ＦＩＤ）を用いて行った。カラムの昇温プロファイルは、６０℃で５分保持した後、１０℃／ｍｉｎで２５０℃まで昇温した。
【００３６】
ポリカーボネートジオールにおいて、式（Ｂ）と式（Ｃ）と式（Ｄ）で表される繰り返し単位合計の式（Ａ）で表される繰り返し単位に対する割合（主成分割合と略す。）は、ＧＣ分析の結果を元に、下記式（１）で求めた。
主成分割合（モル％）＝｛（Ｂ＋Ｃ＋Ｄ）／Ａ｝×１００            （１）
Ａ：全ジオールのモル数
Ｂ：１，４−ブタンジオールのモル数
Ｃ：１，５−ペンタンジオールのモル数
Ｄ：１，６−ヘキサンジオールのモル数
【００３７】
ポリカーボネートジオールにおいて、式（Ｂ）と（Ｃ）と（Ｄ）の繰り返し単位の合計に対する式（Ｂ）または式（Ｃ）または式（Ｄ）で表される繰り返し単位の割合は、ＧＣ分析の結果を元に、下記式（２）〜（４）で求めた。
式（Ｂ）の割合（モル％）＝Ｂ／（Ｂ＋Ｃ＋Ｄ）×１００    （２）
式（Ｃ）の割合（モル％）＝Ｃ／（Ｂ＋Ｃ＋Ｄ）×１００    （３）
式（Ｄ）の割合（モル％）＝Ｄ／（Ｂ＋Ｃ＋Ｄ）×１００    （４）
【００３８】
本発明において、式（Ｃ）と式（Ｄ）で表される繰り返し単位の割合（モル比）は、ＧＣ分析の結果を元に、下記式（５）で表した。
式（Ｃ）：式（Ｄ）（モル比）＝Ｃ：Ｄ                    （５）
【００３９】
２．ポリカーボネートジオールの分子量の決定
ポリカーボネートジオールの数平均分子量は、無水酢酸とピリジンを用い、水酸化カリウムのエタノール溶液で滴定する「中和滴定法（ＪＩＳ  Ｋ００７０−１９９２）」によって水酸基価を決定し、下記式（６）を用いて計算した。
数平均分子量＝２／（ＯＨ価×１０−３／５６．１）            （６）
【００４０】
３．ポリカーボネートジオールの粘度の決定
ポリカーボネートジオールの粘度は、コーン・プレート回転粘度計を用いる方法（ＪＩＳ  Ｋ１５５７−２００７）により、測定温度７０℃で測定した。なお、ここでの粘度は、以下の比較例２で得たポリカーボネートジオール（ＰＣ−１７）の粘度に対する相対値として表した。
【００４１】
４．ポリカーボネートジオールの性状の確認
８０℃に加熱したポリカーボネートジオールを透明なサンプル瓶に入れ、室温まで冷えた状態を目視で観察した。透明で、サンプル瓶を傾けた時に僅かでも流動性がある場合を液状と、不透明でありサンプル瓶を傾けても状態が変化しない場合を固体として表した。
【００４２】
５．ポリウレタンフィルムの機械的物性
ポリカーボネートジオールから得られたポリウレタンフィルムを１０ｍｍ×８０ｍｍの短冊型に切り取り、２３℃、５０％ＲＨの恒温室で３日間養生したものを試験体とした。テンシロン引張試験器（ＯＲＩＥＮＴＥＣ製、ＲＴＣ−１２５０Ａ）を用い、チェック間距離５０ｍｍ、引張速度１００ｍｍ／分で、１００％引張応力（フィルムが５０ｍｍ伸びた時の応力；単位：ＭＰａ）と、破断強度（単位：ＭＰａ）及び破断伸度（単位：％）を測定した。
【００４３】
６．ポリウレタンフィルムの耐油性（耐薬品性）
ポリカーボネートジオールから得られたポリウレタンフィルムを１０ｍｍ×８０ｍｍの短冊型に切り取った試験体に、０．１ｇのオレイン酸を付着させ、２０℃で４時間放置し、塗膜の外観を目視で評価した。外観に変化がない場合を◎、外観にほぼ変化が無い場合を○、極小さい膨れがある場合を△、明確な膨らみがある場合を×として、耐油性を評価した。
【００４４】
［実施例１］
規則充填物を充填した精留塔と攪拌装置を備えた２Ｌのガラス製フラスコにジエチルカーボネートを８４０ｇ（７．１ｍｏｌ）、１，４−ブタンジオールを２４０ｇ（２．７ｍｏｌ）、１，５−ペンタンジオールを３６０ｇ（３．５ｍｏｌ）、１，６−ヘキサンジオールを１７５ｇ（１．５ｍｏｌ）仕込んだ。触媒としてチタンテトラブトキシド０．５ｇを加え、常圧で攪拌・加熱した。反応温度を１５０℃から１９０℃へ徐々に上げながら、生成するエタノールとジメチルカーボネートの混合物を留去しながら１５時間反応を行った。その後、１５ｋＰａまで減圧し、エタノールとジエチルカーボネートの混合物を留去しながら、１９０℃でさらに８時間反応させた。得られたポリカーボネートジオールを分析した結果を、表１に示す。このポリカーボネートジオールをＰＣ−１と略す。
【００４５】
［実施例２］
実施例１で示す装置を用いて反応を行った。エチレンカーボネートを７６０ｇ（８．６ｍｏｌ）、１，４−ブタンジオールを２１０ｇ（２．３ｍｏｌ）、１，５−ペンタンジオールを５５０ｇ（５．３ｍｏｌ）、１，６−ヘキサンジオールを１１５ｇ（１．０ｍｏｌ）仕込んだ。触媒としてチタンテトラブトキシド０．５ｇを加え、常圧で攪拌・加熱した。反応温度を１５０℃から１９０℃へ徐々に上げながら、生成するエチレングリコールとエチレンカーボネートの混合物を留去しながら１５時間反応を行った。その後、１４ｋＰａまで減圧し、ジオールとエチレンカーボネートを留去しながら、１９０℃でさらに８時間反応した。得られたポリカーボネートジオールの分析結果を、表１に示す。このポリカーボネートジオールをＰＣ−２と略する。
【００４６】
［実施例３］
エチレンカーボネートを７４０ｇ（８．４ｍｏｌ）、１，４−ブタンジオールを１７０ｇ（１．９ｍｏｌ）、１，５−ペンタンジオールを３９０ｇ（３．８ｍｏｌ）、１，６−ヘキサンジオールを３３０ｇ（２．８ｍｏｌ）仕込んだ以外は、実施例１の装置を用い、実施例２に示す条件で反応を行った。得られたポリカーボネートジオールの分析結果を、表１に示す。このポリカーボネートジオールをＰＣ−３と略する。
【００４７】
［実施例４］
エチレンカーボネートを７５０ｇ（８．５ｍｏｌ）、１，４−ブタンジオールを２５０ｇ（２．８ｍｏｌ）、１，５−ペンタンジオールを３７０ｇ（３．６ｍｏｌ）、１，６−ヘキサンジオールを２６５ｇ（２．３ｍｏｌ）仕込んだ以外は、実施例１の装置を用い、実施例２に示す条件で反応を行った。得られたポリカーボネートジオールの分析結果を、表１に示す。このポリカーボネートジオールをＰＣ−４と略する。
【００４８】
［実施例５］
エチレンカーボネートを７４０ｇ（８．４ｍｏｌ）、１，４−ブタンジオールを１９０ｇ（２．１ｍｏｌ）、１，５−ペンタンジオールを４３０ｇ（４．１ｍｏｌ）、１，６−ヘキサンジオールを２６０ｇ（２．２ｍｏｌ）仕込んだ以外は、実施例１の装置を用い、実施例２に示す条件で反応を行った。得られたポリカーボネートジオールの分析結果を、表１に示す。このポリカーボネートジオールをＰＣ−５と略する。
【００４９】
［実施例６］
エチレンカーボネートを７５０ｇ（８．５ｍｏｌ）、１，４−ブタンジオールを２３０ｇ（２．６ｍｏｌ）、１，５−ペンタンジオールを３３０ｇ（３．２ｍｏｌ）、１，６−ヘキサンジオールを３３０ｇ（２．８ｍｏｌ）仕込んだ以外は、実施例１の装置を用い、実施例２に示す条件で反応を行った。得られたポリカーボネートジオールの分析結果を、表１に示す。このポリカーボネートジオールをＰＣ−６と略する。
【００５０】
［実施例７］
エチレンカーボネートを７５０ｇ（８．５ｍｏｌ）、１，４−ブタンジオールを２１０ｇ（２．３ｍｏｌ）、１，５−ペンタンジオールを４９０ｇ（４．７ｍｏｌ）、１，６−ヘキサンジオールを１７５ｇ（１．５ｍｏｌ）仕込んだ以外は、実施例１の装置を用い、実施例２に示す条件で反応を行った。得られたポリカーボネートジオールの分析結果を、表１に示す。このポリカーボネートジオールをＰＣ−７と略する。
【００５１】
［実施例８］
ジエチルカーボネートを８８０ｇ（７．５ｍｏｌ）、１，４−ブタンジオールを２８５ｇ（３．２ｍｏｌ）、１，５−ペンタンジオールを４１０ｇ（３．９ｍｏｌ）、１，６−ヘキサンジオールを１００ｇ（０．９ｍｏｌ）仕込んだ以外は、実施例１の装置を用い、実施例１に示す条件で反応を行った。得られたポリカーボネートジオールの分析結果を、表１に示す。このポリカーボネートジオールをＰＣ−８と略する。
【００５２】
［実施例９］
ジエチルカーボネートを８３０ｇ（７．０ｍｏｌ）、１，４−ブタンジオールを１２５ｇ（１．４ｍｏｌ）、１，５−ペンタンジオールを４８０ｇ（４．６ｍｏｌ）、１，６−ヘキサンジオールを１８０ｇ（１．５ｍｏｌ）仕込んだ以外は、実施例１の装置を用い、実施例１に示す条件で反応を行った。得られたポリカーボネートジオールの分析結果を、表１に示す。このポリカーボネートジオールをＰＣ−９と略する。
【００５３】
［実施例１０］
ジエチルカーボネートを８４０ｇ（７．１ｍｏｌ）、１，４−ブタンジオールを８５ｇ（０．９ｍｏｌ）、１，５−ペンタンジオールを５２０ｇ（５．０ｍｏｌ）、１，６−ヘキサンジオールを２００ｇ（１．７ｍｏｌ）仕込んだ以外は、実施例１の装置を用い、実施例１に示す条件で反応を行った。得られたポリカーボネートジオールの分析結果を、表１に示す。このポリカーボネートジオールをＰＣ−１０と略する。
【００５４】
［実施例１１］
ジエチルカーボネートを８６０ｇ（７．３ｍｏｌ）、１，４−ブタンジオールを３６０ｇ（４．０ｍｏｌ）、１，５−ペンタンジオールを３２０ｇ（３．１ｍｏｌ）、１，６−ヘキサンジオールを９０ｇ（０．８ｍｏｌ）仕込んだ以外は、実施例１の装置を用い、実施例１に示す条件で反応を行った。得られたポリカーボネートジオールの分析結果を、表１に示す。このポリカーボネートジオールをＰＣ−１１と略する。
【００５５】
［実施例１２］
ジエチルカーボネートを８５０ｇ（７．２ｍｏｌ）、１，４−ブタンジオールを１５０ｇ（１．７ｍｏｌ）、１，５−ペンタンジオールを２６０ｇ（２．５ｍｏｌ）、１，６−ヘキサンジオールを４２０ｇ（３．６ｍｏｌ）仕込んだ以外は、実施例１の装置を用い、実施例１に示す条件で反応を行った。得られたポリカーボネートジオールの分析結果を、表１に示す。このポリカーボネートジオールをＰＣ−１２と略する。
【００５６】
［実施例１３］
ジエチルカーボネートを８５０ｇ（７．２ｍｏｌ）、１，４−ブタンジオールを１５５ｇ（１．７ｍｏｌ）、１，５−ペンタンジオールを１８０ｇ（１．７ｍｏｌ）、１，６−ヘキサンジオールを５００ｇ（４．２ｍｏｌ）仕込んだ以外は、実施例１の装置を用い、実施例１に示す条件で反応を行った。得られたポリカーボネートジオールの分析結果を、表１に示す。このポリカーボネートジオールをＰＣ−１３と略する。
【００５７】
［実施例１４］
ジエチルカーボネートを８６０ｇ（７．３ｍｏｌ）、１，４−ブタンジオールを１３０ｇ（１．４ｍｏｌ）、１，５−ペンタンジオールを５８０ｇ（５．６ｍｏｌ）、１，６−ヘキサンジオールを９５ｇ（０．８ｍｏｌ）仕込んだ以外は、実施例１の装置を用い、実施例１に示す条件で反応を行った。得られたポリカーボネートジオールの分析結果を、表１に示す。このポリカーボネートジオールをＰＣ−１４と略する。
【００５８】
［実施例１５］
エチレンカーボネートを７６０ｇ（８．６ｍｏｌ）、１，４−ブタンジオールを２４０ｇ（２．７ｍｏｌ）、１，５−ペンタンジオールを３９０ｇ（３．８ｍｏｌ）、１，６−ヘキサンジオールを２６０ｇ（２．２ｍｏｌ）、３−メチル−１，５−ペンタンジオールを１７０ｇ（１．４ｍｏｌ）仕込んだ以外は、実施例１の装置を用い、実施例２に示す条件で反応を行った。得られたポリカーボネートジオールの分析結果を、表１に示す。このポリカーボネートジオールをＰＣ−１５と略する。
【００５９】
［比較例１］
実施例１で示す装置を用い、ジエチルカーボネートを８００ｇ（６．８ｍｏｌ）、１，６−ヘキサンジオールを８５０ｇ（７．２ｍｏｌ）仕込んだ。触媒としてチタンテトラブトキシド０．５ｇを加え、常圧で攪拌・加熱した。反応温度を１５０℃から１９０℃へ徐々に上げながら、生成するエタノールとジメチルカーボネートの混合物を留去しながら１５時間反応を行った。その後、１５ｋＰａまで減圧し、エタノールとジエチルカーボネートの混合物を留去しながら、１９０℃でさらに８時間反応させた。得られたポリカーボネートジオールを分析した結果を、表１に示す。このポリカーボネートジオールをＰＣ−１６と略す。
【００６０】
［比較例２］
ジエチルカーボネートを９００ｇ（７．６ｍｏｌ）、１，４−ブタンジオールを７３０ｇ（８．１ｍｏｌ）仕込んだ以外は、実施例１の装置を用い、比較例１に示す条件で反応を行った。得られたポリカーボネートジオールの分析結果を、表１に示す。このポリカーボネートジオールをＰＣ−１７と略する。
【００６１】
［比較例３］
比較例１で示す装置を用い、エチレンカーボネートを７８０ｇ（８．８ｍｏｌ）、１，４−ブタンジオールを５５ｇ（０．６ｍｏｌ）、１，５−ペンタンジオールを８００ｇ（７．７ｍｏｌ）、１，６−ヘキサンジオールを６５ｇ（０．６ｍｏｌ）仕込んだ。触媒としてチタンテトラブトキシド０．５ｇを加え、常圧で攪拌・加熱した。反応温度を１５０℃から１９０℃へ徐々に上げながら、生成するエチレングリコールとエチレンカーボネートの混合物を留去しながら１５時間反応を行った。その後、１４ｋＰａまで減圧し、ジオールとエチレンカーボネートを留去しながら、１９０℃でさらに８時間反応した。得られたポリカーボネートジオールの分析結果を、表１に示す。このポリカーボネートジオールをＰＣ−１８と略する。
【００６２】
［比較例４］
エチレンカーボネートを７５０ｇ（８．５ｍｏｌ）、１，４−ブタンジオールを３７０ｇ（４．１ｍｏｌ）、１，５−ペンタンジオールを２０ｇ（０．２ｍｏｌ）、１，６−ヘキサンジオールを５００ｇ（４．２ｍｏｌ）仕込んだ以外は、実施例１の装置を用い、比較例３に示す条件で反応を行った。得られたポリカーボネートジオールの分析結果を、表１に示す。このポリカーボネートジオールをＰＣ−１９と略する。
【００６３】
［比較例５］
エチレンカーボネートを７００ｇ（８．０ｍｏｌ）、１，４−ブタンジオールを１０ｇ（０．１ｍｏｌ）、１，５−ペンタンジオールを５４０ｇ（５．２ｍｏｌ）、１，６−ヘキサンジオールを３８０ｇ（３．２ｍｏｌ）仕込んだ以外は、実施例１の装置を用い、比較例３に示す条件で反応を行った。得られたポリカーボネートジオールの分析結果を、表１に示す。このポリカーボネートジオールをＰＣ−２０と略する。
【００６４】
［比較例６］
エチレンカーボネートを７６０ｇ（８．６ｍｏｌ）、１，４−ブタンジオールを２７０ｇ（３．０ｍｏｌ）、１，５−ペンタンジオールを５７０ｇ（５．５ｍｏｌ）、１，６−ヘキサンジオールを２０ｇ（０．２ｍｏｌ）仕込んだ以外は、実施例１の装置を用い、比較例３に示す条件で反応を行った。得られたポリカーボネートジオールの分析結果を、表１に示す。このポリカーボネートジオールをＰＣ−２１と略する。
【００６５】
［比較例７］
ジエチルカーボネートを７８０ｇ（６．６ｍｏｌ）、１，４−ブタンジオールを１０ｇ（０．１ｍｏｌ）、１，４−シクロヘキサンジメタノール６００ｇ（４．２ｍｏｌ）、１，６−ヘキサンジオールを３００ｇ（２．５ｍｏｌ）仕込んだ以外は、実施例１の装置を用い、比較例１に示す条件で反応を行った。得られたポリカーボネートジオールの分析結果を、表１に示す。このポリカーボネートジオールをＰＣ−２２と略する。
【００６６】
【表１】
2013166852.tif 000011
【００６７】
［応用例１］
攪拌装置、温度計、冷却管の付いた反応器に、実施例１で得たＰＣ−１を２００ｇ、ヘキサメチレンジイソシアネート３４ｇ、触媒としてジブチルスズジラウレート０．０２ｇを仕込み、７０℃で５時間反応させて末端ＮＣＯのプレポリマーを得た。溶剤としてジメチルホルムアミド６００ｇを加えて溶解した後、鎖延長剤としてイソホロンジアミン１７ｇを加えて３５℃で１時間撹拌した。得られたポリウレタン樹脂溶液をガラス板上に流延し、室温で３０分間放置して溶剤をとばした後、１００℃の乾燥機に２時間入れて乾燥させた。該ポリウレタンフィルムを用いて物性の評価を行い、表２に示した。
【００６８】
［応用例２〜２１］
ポリカーボネートジオールとして、ＰＣ−２〜２１を用い、応用例１に示す条件でポリウレタンフィルムを得た。該ポリウレタンフィルムを用いて物性の評価を行い、表２に示した。なお、ＰＣ−２２を用いたポリウレタン樹脂溶液は粘度が高く、均一なポリウレタンフィルムを得ることが出来なかったので、物性の評価は行わなかった。
【００６９】
【表２】
2013166852.tif 000012
【産業上の利用可能性】
【００７０】
本発明のポリカーボネートジオールは、常温において液状で取り扱いが容易であり、塗料として用いる場合や重合によりポリウレタン樹脂を製造する場合、使用する溶媒量を減らすことが可能となる。また、上述の実施例にて実証されているとおり、本発明のポリカーボネートジオールは、ポリウレタンや熱可塑性エラストマーの原料として用いる場合、強靱さと耐薬品性に富むポリウレタンや熱可塑性エラストマーを得ることができる。従って、本発明のポリカーボネートジオールは、ポリウレタン、熱可塑性エラストマーなどの原料として、さらには塗料や接着剤の構成材料として好適に利用できる。